(57)【要約】  本発明は、ビーズ材料が封入された内側コアと外側シェルトの動的応答組合せを備える機能的支持クッションであって、内側コアと外側シェルとの組合せがクッションに付加された圧力に対して動的応答をもたらし、前記クッションの機能的支持を高めるようになっている、機能的支持クッションに関する。
2017505152.tif 000002
【特許請求の範囲】
【請求項１】
ビーズ材料が封入された内側コアと外側シェルとの動的応答組合せを備える機能的支持クッションであって、
（ａ）前記内側コアは、前記ビーズ材料を包み込むことができる所定の形状に形作られた第１の布材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた第２の布地によって画定されており、前記第２の布地は、伸縮性および耐久性を有するように設計された一種または複数種の繊維を含んでおり、
（ｃ）前記ビーズ材料は、前記クッションに付加される一定圧力が存在しないときに自由に流動することができる高分子発泡体の複数の丸形状微粒子から構成されており、
前記内側コアは、前記内側コアと前記外側シェルとの組合せが前記クッションに付加された圧力に対して動的応答をもたらし、前記クッションの機能的支持を高めるように、前記外側シェルの内側に配置されている、機能的支持クッション。
【請求項２】
前記クッションは、７０−８０％の体適合度を達成するようになっている、請求項１に記載の機能的支持クッション。
【請求項３】
前記機能的支持クッションは、繰り返される圧力の付加に対して高耐久性を有している、請求項１または２に記載の機能的支持クッション。
【請求項４】
前記付加圧力は、人の一定体重である、請求項１−３のいずれか１つに記載の機能的支持クッション。
【請求項５】
前記ビーズ材料の微粒子は、ＥＰＳ  Ｓｔｙｒｏｆｏａｍビーズである、請求項１−４のいずれか１つに記載の機能的支持クッション。
【請求項６】
前記ビーズ材料の微粒子は、０．５ｍｍから５ｍｍの範囲内の直径を有している、請求項１−５のいずれか１つに記載の機能的支持クッション。
【請求項７】
前記第１の布地材料は、非丸編み布地である、請求項１−６のいずれか１つに記載の機能的支持クッション。
【請求項８】
前記第１の布地材料は、トリコット布地である、請求項７に記載の機能的支持クッション。
【請求項９】
前記第１の布地材料は、９２％ポリエステル糸と８％Ｌｙｃｒａスパンデックス糸との糸混合比を含んでいる、請求項８に記載の機能的支持クッション。
【請求項１０】
前記内側コアは、縫込みによって所定形状に形作られている、請求項１−９のいずれか１つに記載の機能的支持クッション。
【請求項１１】
前記内側コアは、ジッパーを備えている、請求項１−１０のいずれか１つに記載の機能的支持クッション。
【請求項１２】
前記ビーズ材料は、前記内側コアの最大容積の８０％超を満たしている、請求項１−１１のいずれか１つに記載の機能的支持クッション。
【請求項１３】
前記ビーズ材料は、前記内側コアの最大容積の９０％超を満たしている、請求項１−１２のいずれか１つに記載の機能的支持クッション。
【請求項１４】
前記第１の布地材料は、機能化されるように処理されている、請求項１−１３のいずれか１つに記載の機能的支持クッション。
【請求項１５】
前記第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項１４に記載の機能的支持クッション。
【請求項１６】
前記第１の布地材料は、難燃剤によって機能化されるように処理されている、請求項１５に記載の機能的支持クッション。
【請求項１７】
前記難燃剤は、Ｐｙｒｏｖａｔｅｘ  ＳＶＣ（登録商標）である、請求項１６に記載の機能的支持クッション。
【請求項１８】
前記ビーズ材料が封入された前記内側コアの寸法は、７８×１５０×６０ｃｍである、請求項１−１７のいずれか１つに記載の機能的支持クッション。
【請求項１９】
前記ビーズ材料が封入された前記内側コアの寸法は、７８×１７０×６０ｃｍである、請求項１−１８のいずれか１つに記載の機能的支持クッション。
【請求項２０】
前記第２の布地材料は、丸編み布地である、請求項１−１９のいずれか１つに記載の機能的支持クッション。
【請求項２１】
前記第２の布地材料は、８８．５％コットン糸と１１．５％スパンデックス糸との糸混合比を含んでいる、請求項１−２０のいずれか１つに記載の機能的支持クッション。
【請求項２２】
ビーズ材料が封入された内側コアと外側シェルとの動的応答組合せを備える耐環境性（ＥＲ）機能的支持クッションであって、
（ａ）前記内側コアは、前記ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）前記ビーズ材料は、前記クッションに付加される一定圧力が存在しないときに自由に流動することができる高分子発泡体の複数の丸形状微粒子から構成されており、
前記内側コアは、前記内側コアと前記外側シェルとの組合せが前記クッションに付加された圧力に対して動的応答をもたらし、前記クッションの機能的支持を高めるように、前記外側シェルの内側に配置されている、耐環境性（ＥＲ）機能的支持クッション。
【請求項２３】
前記第２の布地材料は、ポリウレタンフィルムまたは熱可塑性ポリウレタンフィルムによって積層されている、請求項２２に記載の機能的支持クッション。
【請求項２４】
積層されたフィルムの厚みは、１−１．５ミルである、請求項２２または２３に記載の機能的支持クッション。
【請求項２５】
前記クッションは、６０−７０％の体適合度を達成するようになっている、請求項２２−２４のいずれか１つに記載の機能的支持クッション。
【請求項２６】
前記機能的支持クッションは、繰り返される圧力の付加に対して高耐久性を有している、請求項２２−２５のいずれか１つに記載の機能的支持クッション。
【請求項２７】
前記付加圧力は、人の一定体重である、請求項２２−２６のいずれか１つに記載の機能的支持クッション。
【請求項２８】
前記ビーズ材料の微粒子は、ＥＰＳ  Ｓｔｙｒｏｆｏａｍビーズである、請求項２２−２７のいずれか１つに記載の機能的支持クッション。
【請求項２９】
前記ビーズ材料の微粒子は、０．５ｍｍから５ｍｍの範囲内の直径を有している、請求項２２−２８のいずれか１つに記載の機能的支持クッション。
【請求項３０】
前記第１の布地材料は、非丸編み布地である、請求項２２−２９のいずれか１つに記載の機能的支持クッション。
【請求項３１】
前記第１の布地材料は、トリコット布地である、請求項３０に記載の機能的支持クッション。
【請求項３２】
前記第１の布地材料は、９２％ポリエステル糸と８％Ｌｙｃｒａスパンデックス糸との糸混合比を含んでいる、請求項３１に記載の機能的支持クッション。
【請求項３３】
前記内側コアは、縫込みによって所定形状に形作られている、請求項２２−３２のいずれか１つに記載の機能的支持クッション。
【請求項３４】
前記内側コアは、ジッパーを備えている、請求項２２−３３のいずれか１つに記載の機能的支持クッション。
【請求項３５】
前記ビーズ材料は、前記内側コアの最大容積の８０％超を満たしている、請求項２２−３４のいずれか１つに記載の機能的支持クッション。
【請求項３６】
前記ビーズ材料は、前記内側コアの最大容積の９０％超を満たしている、請求項２２−３５のいずれか１つに記載の機能的支持クッション。
【請求項３７】
前記第１の布地材料は、機能化されるように処理されている、請求項２２−３６のいずれか１つに記載の機能的支持クッション。
【請求項３８】
前記第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項３７に記載の機能的支持クッション。
【請求項３９】
前記第１の布地材料は、難燃剤によって、機能化されるように処理されている、請求項３８に記載の機能的支持クッション。
【請求項４０】
前記難燃剤は、Ｐｙｒｏｖａｔｅｘ  ＳＶＣ（登録商標）である、請求項３９に記載の機能的支持クッション。
【請求項４１】
前記ビーズ材料が封入された前記内側コアの寸法は、７８×１５０×６０ｃｍである、請求項２２−４０のいずれか１つに記載の機能的支持クッション。
【請求項４２】
前記ビーズ材料が封入された前記内側コアの寸法は、７８×１７０×６０ｃｍである、請求項２２−４０のいずれか１つに記載の機能的支持クッション。
【請求項４３】
前記第２の布地材料は、トリコット布地である、請求項２２−４２のいずれか１つに記載の機能的支持クッション。
【請求項４４】
前記第２の布地材料は、９２％ポリエステル糸と８％Ｌｙｃｒａスパンデックス糸との糸混合比を含んでいる、請求項２２−４３のいずれか１つに記載の機能的支持クッション。
【請求項４５】
前記積層された第２の布地材料は、機能化されるように処理されている、請求項２２−４４のいずれか１つに記載の機能的支持クッション。
【請求項４６】
前記積層された第２の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項４５に記載の機能的支持クッション。
【請求項４７】
前記積層された第２の布地材料は、難燃剤によって機能化されるように処理されている、請求項４６に記載の機能的支持クッション。
【請求項４８】
前記難燃剤は、Ｐｙｒｏｖａｔｅｘ  ＳＶＣ（登録商標）である、請求項４７に記載の機能的支持クッション。
【請求項４９】
ビーズ材料が封入された２つ以上の内側コアと外側シェルとの動的応答組合せを備える多コア（ＭＣ）機能的支持クッションであって、
（ａ）前記内側コアは、各々、前記ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアの全てを含むように形作られた第２の布地によって画定されており、前記第２の布地は、伸縮性および耐久性を有するように設計された１つまたは複数の繊維を含んでおり、
（ｃ）前記ビーズ材料は、前記クッションに付加される一定圧力が存在しないときに自由に流動することができる高分子発泡体の複数の丸形状微粒子を含んでおり、
前記内側コアは、前記内側コアと前記外側シェルとの組合せが前記クッションに付加された圧力に対して動的応答をもたらし、前記クッションの機能的支持を高めるように、前記外側シェルの内側に配置されている、多コア（ＭＣ）機能的支持クッション。
【請求項５０】
前記クッションは、７０−８０％の体適合度を達成するようになっている、請求項４９に記載の機能的支持クッション。
【請求項５１】
前記機能的支持クッションは、繰り返される圧力の付加に対して高耐久性を有している、請求項４９または５０に記載の機能的支持クッション。
【請求項５２】
前記付加圧力は、人の一定体重である、請求項４９−５１のいずれか１つに記載の機能的支持クッション。
【請求項５３】
前記ビーズ材料の微粒子は、ＥＰＳ  Ｓｔｙｒｏｆｏａｍビーズである、請求項４９−５２のいずれか１つに記載の機能的支持クッション。
【請求項５４】
前記ビーズ材料の微粒子は、０．５ｍｍから５ｍｍの範囲内の直径を有している、請求項４９−５３のいずれか１つに記載の機能的支持クッション。
【請求項５５】
前記第１の布材料は、非丸編み布地である、請求項４９−５４のいずれか１つに記載の機能的支持クッション。
【請求項５６】
前記第１の布材料は、トリコット布地である、請求項５５に記載の機能的支持クッション。
【請求項５７】
前記第１の布地材料は、９２％ポリエステル糸と８％Ｌｙｃｒａスパンデックス糸との糸混合比を含んでいる、請求項５６に記載の機能的支持クッション。
【請求項５８】
前記内側コアは、縫込みによって所定形状に形作られている、請求項４９−５７のいずれか１つに記載の機能的支持クッション。
【請求項５９】
前記内側コアは、ジッパーを備えている、請求項４９−５８のいずれか１つに記載の機能的支持クッション。
【請求項６０】
前記ビーズ材料は、前記内側コアの最大容積の８０％超を満たしている、請求項４９−５９のいずれか１つに記載の機能的支持クッション。
【請求項６１】
前記ビーズ材料は、前記内側コアの最大容積の９０％超を満たしている、請求項４９−６０のいずれか１つに記載の機能的支持クッション。
【請求項６２】
前記第１の布地材料は、機能化されるように処理されている、請求項４９−６１のいずれか１つに記載の機能的支持クッション。
【請求項６３】
前記第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項６２に記載の機能的支持クッション。
【請求項６４】
前記第１の布地材料は、難燃剤によって機能化されるように処理されている、請求項６３に記載の機能的支持クッション。
【請求項６５】
前記難燃剤は、Ｐｙｒｏｖａｔｅｘ  ＳＶＣ（登録商標）である、請求項６４に記載の機能的支持クッション。
【請求項６６】
前記ビーズ材料が封入された前記内側コアの寸法は、１４０×１７５×５０ｃｍである、請求項４９−６４のいずれか１つに記載の機能的支持クッション。
【請求項６７】
前記第２の布地材料は、丸編み布地である、請求項４９−６６のいずれか１つに記載の機能的支持クッション。
【請求項６８】
前記第２の布地材料は、８８．５％コットン糸と１１．５％スパンデックス糸との糸混合比を含んでいる、請求項４９−６７のいずれか１つに記載の機能的支持クッション。
【請求項６９】
前記第２の布地材料は、積層されている、請求項４９−６７のいずれか１つに記載の機能的支持クッション。
【請求項７０】
前記第２の布地材料は、ポリウレタンフィルムまたは熱可塑性ポリウレタンフィルムによって積層されている、請求項６９に記載の機能的支持クッション。
【請求項７１】
積層されたフィルムの厚みは、１−１．５ミルである、請求項６９または７０に記載の機能的支持クッション。
【請求項７２】
前記積層された第２の布地材料は、機能化されるように処理されている、請求項６９−７１のいずれか１つに記載の機能的支持クッション。
【請求項７３】
前記積層された第２の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種または複数種から選択された作用剤によって、機能化されるように処理されている、請求項７２に記載の機能的支持クッション。
【請求項７４】
前記積層された第２の布地材料は、難燃剤によって機能化されるように処理されている、請求項７３に記載の機能的支持クッション。
【請求項７５】
前記難燃剤は、Ｐｙｒｏｖａｔｅｘ  ＳＶＣ（登録商標）である、請求項７４に記載の機能的支持クッション。
【請求項７６】
請求項１−２１に記載の機能的支持クッションを作製する方法であって、
ビーズ材料が封入された内側コアと外側シェルとの動的応答組合せを選択するステップであって、
（ａ）前記内側コアは、前記ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた第２の布地によって画定されており、前記第２の布地は、伸縮性および耐久性を有するように設計された一種または複数種の繊維を含んでおり、
（ｃ）前記ビーズ材料は、前記クッションに付加される一定圧力が存在しないときに自由に流動することができる高分子発泡体の複数の丸形状微粒子から構成されている、
ステップと、
前記内側コア、前記ビーズ材料、および前記外側シェルを得るステップと、
前記ビーズ材料を前記内側コアの内側に封入するステップと、
前記内側コアを前記外側シェルの内側に配置するステップと、
を含み、
前記内側コアと前記外側シェルとの組合せが前記クッションに付加された圧力に対して動的応答をもたらし、前記クッションの機能的支持を高めるように、機能的支持クッションが作製されるようになっている、方法。
【請求項７７】
請求項２２−４８に記載の機能的支持クッションを作製する方法であって、
ビーズ材料が封入された内側コアと外側シェルとの動的応答組合せを選択するステップであって、
（ａ）前記内側コアは、前記ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）前記ビーズ材料は、前記クッションに付加される一定圧力が存在しないときに自由に流動することができる高分子発泡体の複数の丸形状微粒子から構成されている、
ステップと、
前記内側コア、前記ビーズ材料、および前記外側シェルを得るステップと、  
前記ビーズ材料を前記内側コアの内側に封入するステップと、
前記内側コアを前記外側シェルの内側に配置するステップと、
を含み、
前記内側コアと前記外側シェルとの組合せが前記クッションに付加された圧力に対して動的応答をもたらし、前記クッションの機能的支持を高めるように、機能的支持クッションが作製されるようになっている、方法。
【請求項７８】
請求項４９−７５に記載の機能的支持クッションを作製する方法であって、
ビーズ材料が封入された２つ以上の内側コアと外側シェルとの動的応答組合せを選択するステップであって、
（ａ）前記内側コアは、前記ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）前記外側シェルは、前記ビーズ材料が封入された前記内側コアを含むように形作られた第２の布地によって画定されており、前記第２の布地は、伸縮性および耐久性を有するように設計された一種または複数種の繊維を含んでおり、任意選択的に機能化されるように処理されており、
（ｃ）前記ビーズ材料は、前記クッションに付加される一定圧力が存在しないときに自由に流動することができる高分子発泡体の複数の丸形状微粒子から構成されている、
ステップと、
前記内側コア、前記ビーズ材料、および前記外側シェルを得るステップと、
前記ビーズ材料を前記内側コアの内側に封入するステップと、
前記内側コアを前記外側シェルの内側に配置するステップと、
を含み、
前記内側コアと前記外側シェルとの組合せが前記クッションに付加された圧力に対して動的応答をもたらし、前記クッションの機能的支持を高めるように、機能的支持クッションが作製されるようになっている、方法。
【請求項７９】
前記内側コアを得る前記ステップは、前記内側コアを作製することを含んでいる、請求項７６−７８のいずれか１つに記載の方法。
【請求項８０】
前記ビーズ材料を得る前記ステップは、前記ビーズ材料を作製することを含んでいる、請求項７６―７９のいずれか１つに記載の方法。
【請求項８１】
前記外側シェルを得る前記ステップは、前記外側シェルを作製することを含んでいる、請求項７６―８０のいずれか１つに記載の方法。
【発明の詳細な説明】
【技術分野】
【０００１】
［関連出願］
本願は、２０１３年１１月２７日に出願された米国仮特許出願第６１／９１０，０３１号の優先権の利得を主張し、その全体が、参照することによってここに含まれるものとする。
【背景技術】
【０００２】
心地よさと支持とのバランスは、長い間にわたって家具設計の目標として求められてきている。ソファ、椅子、付属品、およびクッションの発展は、すべて家具を用いるユーザーの心地よさを、十分な支持を維持しながら、高めることに向けられてきている、心地よさは、主観的な品質であるが、一般的に、家具物品の体適合性を高めることによって、達成されることになる。
【発明の概要】
【発明が解決しようとする課題】
【０００３】
通常のクッションおよび枕は、この必要な支持および構造的一体性をもたらすことができない。さらに、元からあるビーンバッグチェアが検討されたが、該ビーンバッグチェアは、クッションと呼ばれるものに適するほど十分に大きい支持をもたらすことができなかった。また、元からあるビーンバッグをクッションの心地よさを維持しながら高められた支持を有するように改良するために、さらに多くの試みがなされてきたが、耐久性のある機能的支持クッションをもたらすことに成功しなかった。このような理由から、クッションの心地よさを維持しながら、ユーザーに対して高められた支持をもたらす耐久性のある心地よい機能的支持クッションが必要とされている。
【課題を解決するための手段】
【０００４】
本発明は、本明細書に記載される特別の要素の組合せによってのみもたらされる新規の独創的な機能的支持クッションを提供するものである。この機能的支持クッションは、種々の形態、例えば、着座、横臥、リクライニング、などの形態で用いることができる独自の改良された体適合性かつ人間工学的支持をもたらすことができる。具体的には、本発明は、ビーズ材料が封入された内側コアと外側シェルとの動的応答組合せを備える機能的支持クッションであって、内側コアと外側シェルとの組合せがクッションに付加された圧力に対して動的応答をもたらし、前記クッションの機能的支持を高めるようになっている、機能的支持クッションに関する。
【０００５】
一態様によれば、本発明は、ビーズ材料が封入された内側コアと外側シェルとの動的応答組合せを備える機能的支持クッションであって、
（ａ）内側コアは、ビーズ材料を包み込むことができる所定の形状に形作られた第１の布材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた第２の布地によって画定されており、前記第２の布地は、伸縮性および耐久性を有するように設計された一種または複数種の繊維を含んでおり、
（ｃ）ビーズ材料は、クッションに付加される一定圧力が存在しないときに自由に流動することができる高分子発泡体の複数の丸形状微粒子から構成されており、
内側コアは、内側コアと外側シェルとの組合せがクッションに付加された圧力に対して動的応答をもたらし、前記クッションの機能的支持を高めるように、外側シェルの内側に配置されている、機能的支持クッションを提供することになる。
【０００６】
他の態様によれば、本発明は、ビーズ材料が封入された内側コアと外側シェルとの動的応答組合せを備える耐環境性（ＥＲ）機能的支持クッションであって、
（ａ）内側コアは、ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）ビーズ材料は、クッションに付加される一定圧力が存在しないときに自由に流動することができる高分子発泡体の複数の丸形状微粒子から構成されており、
内側コアは、内側コアと外側シェルとの組合せがクッションに付加された圧力に対して動的応答をもたらし、前記クッションの機能的支持を高めるように、外側シェルの内側に配置されている、耐環境性（ＥＲ）機能的支持クッションを提供することになる。
【０００７】
さらに他の態様によれば、本発明は、ビーズ材料が封入された２つ以上の内側コアと外側シェルとの動的応答組合せを備える多コア（ＭＣ）機能的支持クッションであって、
（ａ）内側コアは、各々、ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアの全てを含むように形作られた第２の布地によって画定されており、前記第２の布地は、伸縮性および耐久性を有するように設計された１つまたは複数の繊維を含んでおり、
（ｃ）ビーズ材料は、クッションに付加される一定圧力が存在しないときに自由に流動することができる高分子発泡体の複数の丸形状微粒子を含んでおり、
内側コアは、内側コアと外側シェルとの組合せがクッションに付加された圧力に対して動的応答をもたらし、前記クッションの機能的支持を高めるように、外側シェルの内側に配置されている、多コア（ＭＣ）機能的支持クッションを提供することになる。
【０００８】
本発明の他の態様は、本発明の機能的支持クッションを作製する方法であって、
ビーズ材料が封入された内側コアと外側シェルとの動的応答組合せを選択するステップであって、
（ａ）内側コアは、ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた第２の布地によって画定されており、前記第２の布地は、伸縮性および耐久性を有するように設計された一種または複数種の繊維を含んでおり、
（ｃ）ビーズ材料は、クッションに付加される一定圧力が存在しないときに自由に流動することができる高分子発泡体の複数の丸形状微粒子から構成されている、
ステップと、
内側コア、ビーズ材料、および外側シェルを得るステップと、
ビーズ材料を内側コアの内側に封入するステップと、
内側コアを外側シェルの内側に配置するステップと、
を含み、
内側コアと外側シェルとの組合せがクッションに付加された圧力に対して動的応答をもたらし、前記クッションの機能的支持を高めるように、機能的支持クッションが作製されるようになっている、方法を提供することになる。
【０００９】
他の態様では、本発明は、本発明の機能的支持クッションを作製する方法であって、
ビーズ材料が封入された内側コアと外側シェルとの動的応答組合せを選択するステップであって、
（ａ）内側コアは、ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）ビーズ材料は、クッションに付加される一定圧力が存在しないときに自由に流動することができる高分子発泡体の複数の丸形状微粒子から構成されている、
ステップと、
内側コア、ビーズ材料、および外側シェルを得るステップと、  
ビーズ材料を内側コアの内側に封入するステップと、
内側コアを外側シェルの内側に配置するステップと、
を含み、
内側コアと外側シェルとの組合せがクッションに付加された圧力に対して動的応答をもたらし、前記クッションの機能的支持を高めるように、機能的支持クッションが作製されるようになっている、方法を提供することになる。
【００１０】
他の態様では、本発明は、本発明の機能的支持クッションを作製する方法であって、
ビーズ材料が封入された２つ以上の内側コアと外側シェルとの動的応答組合せを選択するステップであって、
（ａ）内側コアは、ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた第２の布地によって画定されており、前記第２の布地は、伸縮性および耐久性を有するように設計された一種または複数種の繊維を含んでおり、任意選択的に機能化されるように処理されており、
（ｃ）ビーズ材料は、クッションに付加される一定圧力が存在しないときに自由に流動することができる高分子発泡体の複数の丸形状微粒子から構成されている、
ステップと、
内側コア、ビーズ材料、および外側シェルを得るステップと、
ビーズ材料を内側コアの内側に封入するステップと、
内側コアを外側シェルの内側に配置するステップと、
を含み、
内側コアと外側シェルとの組合せがクッションに付加された圧力に対して動的応答をもたらし、前記クッションの機能的支持を高めるように、機能的支持クッションが作製されるようになっている、方法を提供することになる。
【図面の簡単な説明】
【００１１】
【図１】図１Ａ、１Ｂ、１Ｃは、それぞれ、異なる体適合率：０％、７０％、および１００％を描く画像を示す図である。
【図２】トリコット布地のトリコット構成の技術上の表面および技術上の裏面を示す２つの画像であって、トリコット構成が、技術上の表面において布地の編み方向にウエール（縫目）を有し、技術上の裏面において横方向に向うウエールを有することによって特定されている、２つの画像を示す図である。
【発明を実施するための形態】
【００１２】
本発明は、ビーズ材料が封入された内側コアと外側シェルとの動的応答組合せを備える機能的支持クッションであって、内側コアと外側シェルとの組合せがクッションに付加された圧力に対して動的応答をもたらし、前記クッションの機能的支持を高めるようになっている、機能的支持クッションに関する。
【００１３】
クッションおよびその作製方法を含む本発明は、便宜上、以下の定義に関連して記載されることになる。別段の定めがない限り、本明細書に用いられる下記の用語は、以下のように定義されるものとする。
【００１４】
Ｉ．定義
本明細書に用いられる場合、本発明の文脈（特に、請求項の文脈）において用いられる語「ａ」、「ａｎ」、「ｔｈｅ」および同様の語は、本明細書において別段の定めがない限り、または文脈によって明らかな矛盾が生じない限り、単数形およぶ複数形の両方を含むと解釈されるべきである。
【００１５】
本明細書に用いられる「機能的支持（functionally supportive）」という語句は、５０％を越える体適合度を有する本発明のクッションを表すものである。
【００１６】
本明細書に用いられる「機能支持（functional support）」という語句は、クッションの体適合のレベルまたは程度を表すものである。例えば、本発明のクッションは、それらの増大した体適合度に基づく高められた機能支持（functional support）を有している。
【００１７】
本明細書に用いられる「体適合度（body conformation）」という語句は、種々の体位において体支持材料内に沈んだユーザーの体湾曲部の（例えば、百分率によって表される）大きさを表すものである。体適合度を測定する尺度は、０％と１００％との間にあり、０％は、例えば、人体が木板または床のような平坦な面上に横臥した状態を指し、１００％は、例えば、人体が水中に沈み、水が人体の湾曲部の全てを満たした状態を指している。図１は、体適合の程度の理解にさらなる明瞭さをもたらすものであり、図において、それぞれの程度の体適合の状態にある本発明の機能的支持クッションが示されている。
【００１８】
本明細書に用いられる「動的応答組合せ（dynamically responsive combination）」という語句は、本発明のクッションへの圧力付加に基づいて該クッションによってもたらされる機能支持への組合せ効果を表すものである。動的応答は、例えば、本発明のクッションにおいて、クッションへの圧力の付加、例えば、ユーザーの一定圧力に応じて剛性的な機能的支持形態をもたらし、あるいはこの一定圧力が除かれたときにビーズ材料の内部流動を生じさせる復帰をもたらすことになる。
【００１９】
本明細書に用いられる「伸縮性（stretchy）」という語句は、布地が、布地を構成する糸が布地を損傷させることなく引っ張れることを可能にすると共に布地が元の状態に跳ね返るかまたは復帰することを可能にする程度まで、２点間において引っ張られたときの布地の弾性特性を表すものである。さらに、最大伸張は、２点間において最大限まで引っ張られたときの布地の状態である。本発明では、布地は、布地を構成する糸が布地を損傷させることなく最大伸張まで引っ張られることを可能にし、かつ最大限まで拡張したバネが解放されたときに後退するのと同じように、布地が元の状態に弾性的に戻ることを可能にするようになっている。
【００２０】
本明細書に用いられる、例えば、「（consisting of）」の表現における「〜からなる（consisting）」という語句は、記載されている内容によって制限される構成要素を規定するために用いられ、従って、非限定群を表すために本明細書に用いられる「〜を備える（comprising）」という用語の使用と対照的に、非限定用語（open term）ではない。しかし、「〜からなる群から選択される（selected from the group consisting of）」という語句は、米国特許法から理解されるように、標準的な非限定的意味を有している。
【００２１】
本明細書に用いられる「高耐久性のある（highly durable）」という用語は、年単位の期間にわたって品質が劣化しない物品寿命の長さを表すものである。例えば、本発明のクッションの高められた耐久性は、ビーズ材料が封入された内側コアと外側シェルに対して選択された特定材料の組合せから得られるようになっている。
【００２２】
本明細書に用いられる「機能化されるように処理される（treated to functionalize）」という語句は、布地材料に追加的な機能をもたらす処理、具体的には、難燃剤、抗菌剤、抗カビ剤、帯電防止剤、防蚊剤、Ｓｃｏｔｃｈ  Ｇｕａｒｄ、軟化剤、および耐紫外線剤などによる化学処理によって、布地材料を仕上げるある特定のプロセスを表すものである。
【００２３】
本明細書に用いられる「丸形状微粒子（rounded particulates）」という語句は、丸形状または略丸形状（すなわち、完全に丸形ではない形状）を有するビーズ粒子を表すものである。
【００２４】
本明細書に用いられる「自由流動（free flow movement）」という語句は、付加される圧力が存在していないときにビーズ材料の容易な自由運動が存在するときのビーズ材料の特性を表すものである。いくつかの実施形態では、この自由流動は、ビーズ材料の低摩擦係数によってもたらされるようになっている。
【００２５】
本明細書に用いられる「所定形状（predefined shape）」という語句は、意図された目的、例えば、使用または設計に備えるために予め選択された三次元形状を表すものである。
【００２６】
ＩＩ．本発明の機能的支持クッション
本発明は、ビーズ材料が封入された内側コアと外側シェルとを備える機能的支持クッションであって、これらの要素の組合せが付加された加圧力に対する動的応答をクッションにもたらすようになっている、機能的支持クッションを提供するものである。具体的には、この新しい考えは、種々の着座体位、横臥体位、リクライニング体位、などに用いられ独自の体適合性かつ人間工学的支持性を生み出すクッション設計をもたらす、前述の特定要素の組合せに関する。さらに、本発明のクッションは、５０％を越える体適合度をもたらすものである。
【００２７】
本発明の機能的支持クッションは、本発明の動的応答組合せを有していない周知の実施形態と比較して、高められた耐久性をもたらすことになる。本発明のクッションの機能的支持性に付随するこの高められた耐久性をもたらすのは、封入されたビーズと内側コアおよび外側シェルに用いられる伸縮性のある耐久性材料との組合せである。
【００２８】
いくつかの実施形態では、本発明の機能的支持クッションは、ユーザーによって、例えば、正座する椅子形態で利用されてもよい。
【００２９】
いくつかの実施形態では、本発明の機能的支持クッションは、ユーザーによって、例えば、ある角度でリラックスして座るリクライニング形態で利用されてもよい。
【００３０】
いくつかの実施形態では、本発明の機能的支持クッションは、ユーザーによって、例えば、横臥するベッド形態で利用されてもよい。
【００３１】
いくつかの実施形態では、本発明の機能的支持クッションは、ユーザーによって、マットレスおよび／またはベッド形態で利用されてもよい。
【００３２】
いくつかの実施形態では、本発明の機能的支持クッションは、ユーザーによって、寝椅子形態で利用されてもよい。
【００３３】
また、本発明の機能的支持クッションは、空間効率が良い。すなわち、クッションの構造的一体性によって、クッションを直立させて貯蔵し、クッションを貯蔵するのに必要な空間を縮小することができる。クッションが最大寸法を垂直に配向させて配置されるいくつかの実施形態では、クッションは、４ｆｔ（フィート）２の空間しか占有しないことになるだろう。
【００３４】
いくつかの実施形態では、本発明の機能的支持クッションは、２０ｌｂ（ポンド）未満の重量を有している。
【００３５】
いくつかの実施形態では、本発明の機能的支持クッションは、４０ｌｂ未満の重量を有している。
【００３６】
本発明の機能的支持クッションは、特殊要求ユーザーを支持するのにも有用である。このような特殊要求ユーザーの例として、例えば、該クッション上に腹這いになることができる妊婦；例えば、カイロプラクターによる背後サポートの必要性が事前に確認されているユーザー；整形外科的な問題を有することが確認されているユーザー；感覚上の問題を有するユーザー；および障害を有するユーザーが挙げられる。
【００３７】
いくつかの実施形態では、本発明の機能的支持クッションは、アロマセラピー成分を含んでいてもよく、いくらかの芳香／香気が取扱い時またはクッションへの圧力付加時に放出されるようになっていてもよい。
【００３８】
いくつかの実施形態では、本発明の機能的支持クッションは、加熱要素を備えていてもよい。特定の実施形態では、加熱要素は、材料の一体部分としてクッション内に内蔵されている。他の特定の実施形態では、加熱要素は、別体の要素である。
【００３９】
本発明の多くの実施形態、例えば、動的応答組合せ実施形態、耐環境性実施形態、および多コア実施形態が、検討されている。
【００４０】
Ａ．動的応答（ＤＲ）組合せ
従って、本発明の一実施形態は  ビーズ材料が封入された内側コアと外側シェルとの動的応答組合せを備える機能的支持クッションであって、
（ａ）内側コアは、ビーズ材料を包み込むことができる所定の形状に形作られた第１の布材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた第２の布地によって画定されており、前記第２の布地は、伸縮性および耐久性を有するように設計された一種または複数種の繊維を含んでおり、
（ｃ）ビーズ材料は、クッションに付加される一定圧力が存在しないときに自由に流動することができる高分子発泡体の複数の丸形状微粒子から構成されており、
内側コアは、内側コアと外側シェルとの組合せがクッションに付加された圧力に対して動的応答をもたらし、前記クッションの機能的支持を高めるように、外側シェルの内側に配置されている、機能的支持クッションを提供することになる。
【００４１】
本発明のいくつかの実施形態では、クッションは、７０−８０％の体適合度を達成するようになっている。
【００４２】
本発明のいくつかの実施形態では、機能的支持クッションは、繰り返される圧力の付加に対して高耐久性を有している。  
【００４３】
本発明のいくつかの実施形態では、付加圧力は、人の一定体重である。
【００４４】
いくつかの実施形態では、第１の布地材料は、効用に基づいて所定形状に形作られるようになっている。
【００４５】
第１の布地材料は、所望の機能を達成するクッショの能力を実質的に制限しないどのような形状に形作られていてもよい。第２の布地材料は、内側コアを含むように形作られている。いくつかの実施形態では、第１の布地材料は、図１（ｂ）に示されているクッションと同等になるように形作られている。いくつかの実施形態では、第１の布地材料は、図１（ｂ）と同様の形状であって、最長寸法を長さと見なして配置されたときのクッションの幅が３０ｃｍから２００ｃｍの範囲内にある、形状を備えている。いくつかの実施形態では、第１の布地材料は、図１（ｂ）と同様の形状であって、クッションの最長寸法を長さと見なして配置されたときのクッションの長さが３０ｃｍから２００ｃｍの範囲内にある、形状を備えている。いくつかの実施形態では、第１の布地材料は、図１（ｂ）と同様の形状であって、最長寸法を長さと見なして配置されたときのクッションの高さが１５ｃｍから７０ｃｍの範囲内にある、形状を備えている。
【００４６】
いくつかの実施形態では、クッション形状は、例えば、３０ｃｍから１００ｃｍの直径範囲および１０ｃｍから３０ｃｍの高さ範囲から選択された丸形である。いくつかの実施形態では、クッション形状は、例えば、６０ｃｍから２００ｃｍの幅範囲、９０ｃｍから２００ｃｍの長さ範囲、および１５ｃｍから６０ｃｍの高さ範囲から選択された矩形である。いくつかの実施形態では、クッション形状は、例えば、３０×３０×３０ｃｍから９０×９０×９０ｃｍの範囲および１５ｃｍから２５ｃｍの高さ範囲から選択された三角形である。いくつかの実施形態では、クッション形状は、例えば、３０ｃｍから１００ｃｍの幅範囲、３０ｃｍから１２０ｃｍの長さ範囲、および１０ｃｍから４０ｃｍの厚み範囲から選択されたＵ字形である。いくつかの実施形態では、クッション形状は、例えば、２０ｃｍから５０ｃｍの直径範囲および４０ｃｍから３００ｃｍの長さ範囲から選択されたロール形状（または円筒形）である。
【００４７】
いくつかの実施形態では、クッションの寸法は、以下の１つから選択されている。
【００４８】
丸形：
直径３０ｃｍ、高さ１２ｃｍ、または
直径４５ｃｍ、高さ１５ｃｍ
【００４９】
矩形（Ｗ×Ｌ×Ｈ）：
６０×７０×１４ｃｍ、
８０×９３×５０ｃｍ、
７８×１５０×６０ｃｍ、
７８×１７０×６０ｃｍ、
６０×６０×４０ｃｍ、
４０×４０×３０ｃｍ、または
４０×４０×１０ｃｍ
【００５０】
Ｕ字形（Ｗ×Ｌ×Ｈ）：
８３×９３×２８ｃｍ、または
３４×３１×１１ｃｍ
【００５１】
ロール（Ｌ×Ｄ）：
２２０×２０ｃｍ、
１７０×３０ｃｍ、
８０×１８ｃｍ、または
３３×１５ｃｍ
【００５２】
６０°三角形：
４０×４０×４０ｃｍ
【００５３】
いくつかの実施形態では、クッションの寸法は、以下の１つから選択されていない。
【００５４】
丸形：
直径３０、高さ１２ｃｍ、または
直径４５、高さ１５ｃｍ
【００５５】
矩形（Ｗ×Ｌ×Ｈ）
６０×７０×１４ｃｍ、
８０×９３×５０ｃｍ、
７８×１５０×６０ｃｍ、
７８×１７０×６０ｃｍ、
６０×６０×４０ｃｍ、
４０×４０×３０ｃｍ、または
４０×４０×１０ｃｍ
【００５６】
Ｕ字形（Ｗ×Ｌ×Ｈ）
８３×９３×２８ｃｍ、または
３４×３１×１１ｃｍ
【００５７】
ロール（Ｌ×Ｄ）
２２０×２０ｃｍ、
１７０×３０ｃｍ、
８０×１８ｃｍ、または
３３×１５ｃｍ
【００５８】
６０°三角形：
４０×４０×４０ｃｍ
【００５９】
ｉ．内側コア
内側コアを画定する第１の布地材料は、ここに記載されるビーズ材料、例えば、ＥＰＳビーズを含む内層として機能するものである。
【００６０】
本発明のいくつかの実施形態では、第１の布地材料は、非丸編み布地である。非丸編みは、内側コアと外側シェルとの組合せの強度および耐久性を高めることになる。いくつかの実施形態では、第１の布地は、例えば、任意のトリコット構成を有するトリコット布地、例えば、技術上の表面において布地の編み方向にウエール（編目）を有し、技術上の裏面において横方向に向うウエールを有することによって特定されるサテントリコットである。表面および裏面における構成の差は、図２に示されている。
【００６１】
第１の布地材料を構成する糸は、どのような合成材料、例えば、一種または複数種の合成繊維からなるどのような種類の編糸であってもよく、一種または複数種の合成繊維は、どのような組合せによるどのような太さを有していてもよく、どのような比率でどのように混合されていてもよい。いくつかの実施形態では、第１の材料は、１５０デニールのポリエステルおよび７０デニール（７８ＤＴｅｘ）のスパンデックス、例えば、デュポン社のＬｙｃｒａ（登録商標）から構成されている。糸混合および材料混合は、考えられるどのような種類の糸がどのような比率で混合されてもよく、例えば、９２％ポリエステルおよび８％Ｌｙｃｒａスパンデックスとすることができる。
【００６２】
本発明のいくつかの実施形態では、第１の布地材料は、任意の種類のトリコット編機またはラッセル編機のいずれかによって、任意の考えられる構成：ゲージ、幅、ニードルバーの数、ガイドバーの数、および（直接駆動または別駆動される）ビームの数に基づいて、作製／編成されるようになっている。特定の実施形態では、第１の布地材料は、古典的なトリコット編機によって、サテントリコット編みに設定された２８ゲージ（ニードル数／インチ）に基づいて、編成されるようになっている
【００６３】
本発明のいくつかの実施形態では、内側コアは、縫込みによって所定形状に形作られている。
【００６４】
本発明のいくつかの実施形態では、内側コアは、ジッパーを備えている。
【００６５】
本発明のいくつかの実施形態では、第１の布地材料は、トリコット布地である。
【００６６】
本発明のいくつかの実施形態では、第１の布地材料は、９２％ポリエステル糸と８％Ｌｙｃｒａスパンデックス糸との糸混合比を有している。
【００６７】
第１の布地材料は、どのような染色機器または捺染機器において、第１の布地材料の品質に著しい影響を及ぼさない限り、どのような市販の適切な染料、例えば、任意の一般式および組成の分散染料によって、どのような考えられるプロセスに基づいて、どのような色に染色されてもよい。いくつかの実施形態では、第１の布地材料を機能化させる処理による第１の布地材料の仕上げの例として、例えば、難燃剤、抗菌剤、抗カビ剤、帯電防止剤、防蚊剤、Ｓｃｏｔｃｈ  Ｇｕａｒｄ、軟化剤、および耐紫外線剤による１つまたは複数の化学処理が挙げられる。いくつかの実施形態では、穏やかな処理方法が利用されるようになっている。いくつかの実施形態では、染色プロセスは、ジェット染色機を用いないようになっている。
【００６８】
本発明のいくつかの実施形態では、第１の布地材料は、例えば、処理が第１の布地材料の品質に著しく影響を及ぼさない限り、該処理によって機能化されるようになっている。
【００６９】
本発明のいくつかの実施形態では、第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種また複数種から選択された作用剤によって機能化されるように、処理されている。いくつかの実施形態では、第１の布地材料は、難燃剤、例えば、Ｐｙｒｏｖａｔｅｘ  ＳＶＣ（登録商標）によって機能化されるように処理されている。難燃処理は、技術告示ＣＡ１１７セクション‘ｅ’規格に準じて、どのような工業規格材料、例えば、ＨｕｎｔｓｍａｎによるＰｙｒｏｖａｔｅｘ  ＳＶＣ（登録商標）によって行なわれてもよい。
【００７０】
内側コア用の第１の布地材料の作製において、布地を固定および寸法決めするステップは、例えば、染色および仕上げのプロセスのどの段階において行なわれてもよいが、３００°Ｆを越えるべきではない。いくつかの実施形態では、布地を固定および寸法決めするステップは、洗浄の後かつ染色の前に行なわれるようになっている。
【００７１】
布地の固定および寸法決めは、伸張および引張、タイミング、期間、および幅のぞれぞれの設定の考えられるどのような条件下において行なわれてもよいが、熱レベルは、３００°Ｆを越えるべきではない。
【００７２】
幅寸法決めは、用いられた編機サイズに依存して決定されることになる。いくつかの実施形態では、編機の巻取り時における第１の布地材料の布地幅は、１５５−１６０ｃｍであり、寸法決めは、１６０−１６５ｃｍの最終幅に設定されている。
【００７３】
本発明のいくつかの実施形態では、第１の布地材料の最終的重量は、（工業規格に基づく緩和した布地に対して測定される）２００ＧＳＭ（登録商標）（ｇ／ｍ２）から２１０ＧＳＭの間にある。
【００７４】
本発明のいくつかの実施形態では、布地の最終的最大伸縮は、編み方向において少なくとも１２０％に達し、側方向において８０％に達するようになっている。
【００７５】
第１の布地材料は、以下のステップ、すなわち、編成、洗浄、固定、寸法決め、染色、および仕上げ加工の１つまたは複数によって、作製されるようになっている。
【００７６】
本発明のいくつかの実施形態では、第１の布地材料は、第２の布地材料と同一ではない。
【００７７】
ｉｉ．外側シェル
外側シェルを画定する第２の布地材料は、本発明の機能的支持クッションの外層として機能するものである。
【００７８】
本発明のいくつかの実施形態では、第２の布地材料は、丸編み布地である。
【００７９】
第２の布地材料を構成する糸は、任意の材料からなる任意の種類の編糸であってもよく、任意の種類の編糸は、どのような組合せによるどのような太さを有していてもよく、どのような比率でどのように混合されていてもよい。いくつかの実施形態では、第１の材料は、３０Ｎｅｃ（英国式番手）極細等級のコーマコットンおよび７０デニール（７８ＤＴｅｘ）のスパンデックス、例えば、デュポン社のＬｙｃｒａ（登録商標）から構成されている。糸混合および材料混合は、考えられるどのような種類の糸がどのような比率で混合されてもよく、例えば、８８．５％コットンおよび１１．５％Ｌｙｃｒａ（登録商標）スパンデックス（約８９％のコットンおよび１１％のスパンデックス）とすることができる。
【００８０】
本発明のいくつかの実施形態では、第２の布地材料は、任意の直径を有する任意の種類の丸編機（すなわち、シングルジャージ丸編機、リブ丸編機、トリコット丸編機、など）によって、任意のパターン設定、カム組合せ、ニードルトラックの数、フィーダーの数、糸張力制御、ならびに任意のゲージ（ニードル密度）を有する任意の種類のジャカード柄に基づいて、作製／編成されるようになっている。特定の実施形態では、第２の布地材料は、２８ゲージシングルジャージ編みに設定された３０インチ直径の編機を用いて、専用の調整可能なスパンデックスフィーダーと連携する２６４０本または２６６０本のニードルによって、編成されるようになっている。
【００８１】
本発明の代替的実施形態では、第２の布地材料は、例えば、２４Ｎｅｃ（メートル番手）のコットン糸および７０デニールのＬｙｃｒａ  を９１．５％／８．５％の比率で含む混合糸を用いて、２４ゲージ編機によって作製されるようになっている。
【００８２】
糸消費は、前述の編機が許容するどのような考えられる値に設定されてもよい。いくつかの実施形態では、コットンの編目間長さは、２．７ｍｍであり、スパンデックスの編目間長さは、０．８８ｍｍである。消費は、前述の編機におけるニードルの数および（ｍ／回転として測定される）ニードルの数と編目間長さとの積に基づいて計算されるとよい。
【００８３】
本発明のいくつかの実施形態では、第１の布地材料は、８８．５％コットン糸と１１．５％スパンデックス糸との糸混合比を含んでいる。
【００８４】
本発明のいくつかの実施形態では、第２の布地材料は、一種または複数種の繊維からなっている。本発明の特定の実施形態では、第２の布地材料は、第１の布地材料と同じである。
【００８５】
本発明のいくつかの実施形態では、外側シェルは、縫込みによって所定形状に形作られている。
【００８６】
本発明のいくつかの実施形態では、外側シェルは、ジッパーを備えている。
【００８７】
本発明のいくつかの実施形態では、外側シェルは、機械洗濯が可能になっている
【００８８】
本発明のいくつかの実施形態では、外側シェルは、１４種の色に着色されるようになっている。
【００８９】
第２の布地材料は、どのような染色機器または捺染機器において、第２の布地材料の品質に著しい影響を及ぼさない限り、どのような市販の適切な染料、例えば、任意の一般式および組成を有する合成繊維用分散染料またはコットン含有繊維用反応性染料によって、どのような考えられるプロセスに基づいて、どのような色に染色されてもよい。いくつかの実施形態では、第２の布地材料を機能化させる処理によるコットンを含有する第２の布地材料の仕上げの例として、例えば、抗菌剤、抗カビ剤、帯電防止剤、防蚊剤、Ｓｃｏｔｃｈ  Ｇｕａｒｄ、軟化剤、および耐紫外線剤による１つまたは複数の化学処理が挙げられる。いくつかの実施形態では、第２の布地材料を機能化させる処理による合成繊維の第２の布地材料の仕上げの例として、例えば、難燃剤、抗菌剤、抗カビ剤、帯電防止剤、防蚊剤、Ｓｃｏｔｃｈ  Ｇｕａｒｄ、軟化剤、および耐紫外線剤による１つまたは複数の化学処理が挙げられる。いくつかの実施形態では、穏やかな処理方法が利用されるようになっている。いくつかの実施形態では、染色プロセスは、ジェット染色機を用いないようになっている。
【００９０】
内側コア用の第２の布地材料の作製において、布地を固定および寸法決めするステップは、例えば、染色および仕上げのプロセスのどの段階において行なわれてもよいが、３００°Ｆを越えるべきではない。いくつかの実施形態では、布地を固定および寸法決めするステップは、洗浄の後かつ染色の前に行なわれるようになっている。
【００９１】
布地の固定および寸法決めは、伸張および引張、タイミング、期間、および幅のそれぞれの設定の考えられるどのような条件下においてなされてもよいが、熱レベルは、３００°Ｆを越えるべきではない。
【００９２】
幅寸法決めは、用いられた編機サイズに依存して決定されることになる。いくつかの実施形態では、第２の布地材料の布地幅は、１９０℃にある４５秒内に１６０ｃｍの幅に寸法決めされるようになっている。特定の実施形態では、第２の布地材料は、水および油に対する反発性をもたらすために疎水性シリコンによって仕上げられるようになっている。
【００９３】
本発明のいくつかの実施形態では、染色前または仕上げ前の第２の布地材料の重量（切断後に編機から直接重量測定される重量）は、約２６０ＧＳＭ（ｇ／ｍ２）である。
【００９４】
本発明のいくつかの実施形態では、第２の布地材料の最終的重量は、（工業規格に基づく緩和した布地に対して測定される）２８０ＧＳＭ（ｇ／ｍ２）から３００ＧＳＭの間にある。
【００９５】
本発明のいくつかの実施形態では、布地の最終的最大伸張は、少なくとも１００％、すなわち、元の非伸張材料の寸法の２倍に達することになる。
【００９６】
ｉｉｉ．ビーズ材料
ビーズ材料は、内側コア内に含まれており、クッションに付加される一定圧力が存在しないときに自由に流動することができる高分子発泡体の丸形状微粒子から構成されている。
【００９７】
本発明のいくつかの実施形態では、ビーズ材料は、内側コアの最大容積の８０％超を満たすようになっている。
【００９８】
本発明のいくつかの実施形態では、ビーズ材料は、内側コアの最大容積の９０％超を満たすようになっている。
【００９９】
本発明のいくつかの実施形態では、ビーズ材料粒子は、０．５ｍｍから５ｍｍの範囲内の直径にあり、例えば、種々の大きさの混合粒子であってもよい。
【０１００】
本発明のいくつかの実施形態では、ビーズ材料微粒子は、発泡ポリスチレン（ＥＰＳ）Ｓｔｙｒｏｆｏａｍビーズ、例えば、工業規格ＥＰＳビーズである。ビーズの大きさは、任意であり、例えば、０．５ｍｍから５ｍｍの間にあればよく、異なる大きさのビーズが混合されていてもよい。周知の工業的な大きさは、タイプＢおよびタイプＣビーズであり、これらの各々がここで用いられてもよい。  
【０１０１】
Ｂ．耐環境性（ＥＲ）実施形態
他の実施形態では、本発明は、耐環境性（ＥＲ）機能的支持クッションを提供することになる。これらのクッションは、もし手段が施されていなかったなら、未修正の動的応答（ＤＲ）組合せを劣化、破壊、損傷または危険に晒すことになる１つまたは複数の環境条件または環境要素による劣化、破壊、損傷、または危険に対する耐性を有している。いくつかの実施形態では、これらのクッションは、湿気、紫外線、ペット損傷、温度、またはこれらの任意の組合せからなる群から選択された環境条件または環境要素による劣化、破壊、損傷、または危険に対する（完全または部分的）耐性を有している。
【０１０２】
本発明の耐環境性（ＥＲ）機能的支持クッションは、ビーズ材料が封入された内側コアと外側シェルとの動的応答組合せであって、
（ａ）内側コアは、ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）ビーズ材料は、クッションに付加される一定圧力が存在しないときに自由に流動することができる高分子発泡体の複数の丸形状微粒子から構成されており、
内側コアは、内側コアと外側シェルとの組合せがクッションに付加された圧力に対して動的応答をもたらし、前記クッションの機能的支持を高めるように、外側シェルの内側に配置されている、動的応答組合せを備えている。
【０１０３】
代替的実施形態では、本発明の耐環境性（ＥＲ）機能的支持クッションは、ビーズ材料が封入された内側コアと外側シェルとの動的応答組合せであって、
（ａ）内側コアは、ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた第２の布地によって画定されており、前記第２の布地は、伸縮性および耐久性を有するように設計された一種または複数種の繊維を含んでおり、任意選択的に機能化されるように処理されており、
（ｃ）ビーズ材料は、クッションに付加される一定圧力が存在しないときに自由に流動することができる高分子発泡体の複数の丸形状微粒子から構成されており、
内側コアは、内側コアと外側シェルとの組合せがクッションに付加された圧力に対して動的応答をもたらし、前記クッションの機能的支持を高めるように、外側シェルの内側に配置されている、動的応答組合せを備えている。いくつかの実施形態では、第２の布地材料は、一種または複数種の合成繊維、例えば、一種または複数種の積層された合成繊維である。
【０１０４】
本発明のいくつかの実施形態では、クッションは、６０−７０％の体適合度を達成するようになっている。
【０１０５】
本発明のいくつかの実施形態では、機能的支持クッションは、繰り返される圧力の付加に対して高耐久性を有している。  
【０１０６】
本発明のいくつかの実施形態では、付加圧力は、人の一定体重である。
【０１０７】
第１の布地材料は、所望の機能を達成するクッショの能力を実質的に制限しないどのような形状に形作られていてもよい。第２の布地材料は、内側コアを含むように形作られている。いくつかの実施形態では、第１の布地材料は、図１（ｂ）に示されているクッションと同等になるように形作られている。いくつかの実施形態では、第１の布地材料は、図１（ｂ）と同様の形状であって、最長寸法を長さと見なして配置されたときのクッションの幅が３０ｃｍから２００ｃｍの範囲内にある、形状を備えている。いくつかの実施形態では、第１の布地材料は、図１（ｂ）と同様の形状であって、クッションの最長寸法を長さと見なして配置されたときのクッションの長さが３０ｃｍから２００ｃｍの範囲内にある、形状を備えている。いくつかの実施形態では、第１の布地材料は、図１（ｂ）と同様の形状であって、最長寸法を長さと見なして配置されたときのクッションの高さが１５ｃｍから７０ｃｍの範囲内にある、形状を備えている。
【０１０８】
いくつかの実施形態では、クッション形状は、例えば、３０ｃｍから１００ｃｍの直径範囲および１０ｃｍから３０ｃｍの高さ範囲から選択された丸形である。いくつかの実施形態では、クッション形状は、例えば、６０ｃｍから２００ｃｍの幅範囲、９０ｃｍから２００ｃｍの長さ範囲、および１５ｃｍから６０ｃｍの高さ範囲から選択された矩形である。いくつかの実施形態では、クッション形状は、例えば、３０×３０××３０ｃｍから９０×９０×９０ｃｍの範囲および１５ｃｍから２５ｃｍの高さ範囲から選択された三角形である。いくつかの実施形態では、クッション形状は、例えば、３０ｃｍから１００ｃｍの幅範囲、３０ｃｍから１２０ｃｍの長さ範囲、および１０ｃｍから４０ｃｍの厚み範囲から選択されたＵ字形である。いくつかの実施形態では、クッション形状は、例えば、２０ｃｍから５０ｃｍの直径範囲および４０ｃｍから３００ｃｍの長さ範囲から選択されたロール形状である。
【０１０９】
いくつかの実施形態では、クッションの寸法は、以下の１つから選択されている。
【０１１０】
丸形：
直径３０ｃｍ、高さ１２ｃｍ、または
直径４５ｃｍ、高さ１５ｃｍ
【０１１１】
矩形（Ｗ×Ｌ×Ｈ）：
６０×７０×１４ｃｍ、
８０×９３×５０ｃｍ、
７８×１５０×６０ｃｍ、
７８×１７０×６０ｃｍ、
６０×６０×４０ｃｍ、
４０×４０×３０ｃｍ、または
４０×４０×１０ｃｍ
【０１１２】
Ｕ字形（Ｗ×Ｌ×Ｈ）：
８３×９３×２８ｃｍ、または
３４×３１×１１ｃｍ
【０１１３】
ロール（Ｌ×Ｄ）：
２２０×２０ｃｍ、
１７０×３０ｃｍ、
８０×１８ｃｍ、または
３３×１５ｃｍ
【０１１４】
６０°三角形：
４０×４０×４０ｃｍ
【０１１５】
いくつかの実施形態では、クッションの寸法は、以下の１つから選択されていない。
【０１１６】
丸形：
直径３０ｃｍ、高さ１２ｃｍ、または
直径４５ｃｍ、高さ１５ｃｍ
【０１１７】
矩形（Ｗ×Ｌ×Ｈ）
６０×７０×１４ｃｍ、
８０×９３×５０ｃｍ、
７８×１５０×６０ｃｍ、
７８×１７０×６０ｃｍ、
６０×６０×４０ｃｍ、
４０×４０×３０ｃｍ、または
４０×４０×１０ｃｍ
【０１１８】
Ｕ字形（Ｗ×Ｌ×Ｈ）
８３×９３×２８ｃｍ、または
３４×３１×１１ｃｍ
【０１１９】
ロール（Ｌ×Ｄ）
２２０×２０ｃｍ、
１７０×３０ｃｍ、
８０×１８ｃｍ、または
３３×１５ｃｍ
【０１２０】
６０°三角形状：
４０×４０×４０ｃｍ
【０１２１】
ｉ．内側コア
内側コアを画定する第１の布地材料は、ここに記載されるビーズ材料、例えば、ＥＰＳビーズを含む内層として機能するものである。
【０１２２】
本発明のいくつかの実施形態では、第１の布地材料は、非丸編み布地である。非丸編みは、内側コアと外側シェルとの組合せの強度および耐久性を高めることになる。いくつかの実施形態では、第１の布地は、例えば、任意のトリコット構成を有するトリコット布地、例えば、技術上の表面において布地の編み方向にウエール（編目）を有し、技術上の裏面において横方向に向うウエールを有することによって特定されるサテントリコットである。表面および裏面における構成の差は、図２に示されている。
【０１２３】
第１の布地材料を構成する糸は、どのような合成材料、例えば、一種または複数種の合成繊維からなるどのような種類の編糸であってもよく、一種または複数種の合成繊維は、どのような組合せによるどのような太さを有していてもよく、どのような比率でどのように混合されていてもよい。いくつかの実施形態では、第１の材料は、１５０デニールのポリエステルおよび７０デニール（７８ＤＴｅｘ）のスパンデックス、例えば、デュポン社のＬｙｃｒａ（登録商標）から構成されている。糸混合および材料混合は、考えられるどのような種類の糸がどのような比率で混合されてもよく、例えば、９２％ポリエステルおよび８％Ｌｙｃｒａスパンデックスとすることができる。
【０１２４】
本発明のいくつかの実施形態では、第１の布地材料は、任意の種類のトリコット編機またはラッセル編機のいずれかによって、任意の考えられる構成：ゲージ、幅、ニードルバーの数、ガイドバーの数、および（直接駆動または別駆動される）ビームの数に基づいて、作製／編成されるようになっている。特定の実施形態では、第１の布地材料は、古典的なトリコット編機によって、サテントリコット編みに設定された２８ゲージ（ニードル数／インチ）に基づいて、編成されるようになっている
【０１２５】
本発明のいくつかの実施形態では、内側コアは、縫込みによって所定形状に形作られている。
【０１２６】
本発明のいくつかの実施形態では、内側コアは、ジッパーを備えている。
【０１２７】
本発明のいくつかの実施形態では、第１の布地材料は、トリコット布地である。
【０１２８】
本発明のいくつかの実施形態では、第１の布地材料は、９２％ポリエステル糸と８％Ｌｙｃｒａスパンデックス糸との糸混合比を含んでいる。
【０１２９】
第１の布地材料は、どのような染色機器または捺染機器において、第１の布地材料の品質に著しい影響を及ぼさない限り、どのような市販の適切な染料、例えば、任意の一般式および組成の分散染料によって、どのような考えられるプロセスに基づいて、どのような色に染色されてもよい。いくつかの実施形態では、第１の布地材料を機能化させる処理による第１の布地材料の仕上げの例として、例えば、難燃剤、抗菌剤、抗カビ剤、帯電防止剤、防蚊剤、Ｓｃｏｔｃｈ  Ｇｕａｒｄ、軟化剤、および耐紫外線剤による１つまたは複数の化学処理が挙げられる。いくつかの実施形態では、穏やかな処理方法が利用されるようになっている。いくつかの実施形態では、染色プロセスは、ジェット染色機を用いないようになっている。
【０１３０】
本発明のいくつかの実施形態では、第１の布地材料は、例えば、処理が第１の布地材料の品質に著しく影響を及ぼさない限り、該処理によって機能化されるようになっている。
【０１３１】
本発明のいくつかの実施形態では、第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種また複数種から選択された作用剤によって機能化されるように、処理されている。いくつかの実施形態では、第１の布地材料は、難燃剤、例えば、Ｐｙｒｏｖａｔｅｘ  ＳＶＣ（登録商標）によって機能化されるように処理されている。難燃処理は、技術告示ＣＡ１１７セクション‘ｅ’規格に準じて、どのような工業規格材料、例えば、ＨｕｎｔｓｍａｎによるＰｙｒｏｖａｔｅｘ  ＳＶＣ（登録商標）によって行なわれてもよい。
【０１３２】
内側コア用の第１の布地材料の作製において、布地を固定および寸法決めするステップは、例えば、染色および仕上げのプロセスのどの段階において行なわれてもよいが、３００°Ｆを越えるべきではない。いくつかの実施形態では、布地を固定および寸法決めするステップは、洗浄の後かつ染色の前に行なわれるようになっている。
【０１３３】
布地の固定および寸法決めは、伸張および引張、タイミング、期間、および幅のそれぞれの設定の考えられるどのような条件下において行なわれてもよいが、熱レベルは、３００°Ｆを越えるべきではない。
【０１３４】
幅寸法決めは、用いられた編機サイズに依存して決定されることになる。いくつかの実施形態では、編機の巻取り時における第１の布地材料の布地幅は、１５５−１６０ｃｍであり、寸法決めは、１６０−１６５ｃｍの最終幅に設定されている。
【０１３５】
本発明のいくつかの実施形態では、第１の布地材料の最終的重量は、（工業規格に基づく緩和した布地に対して測定される）２００ＧＳＭ（ｇ／ｍ２）から２１０ＧＳＭの間にある。
【０１３６】
本発明のいくつかの実施形態では、布地の最終的最大伸縮は、編み方向において少なくとも１２０％に達し、側方向において８０％に達するようになっている。
【０１３７】
本発明のいくつかの実施形態では、第１の布地材料は、第２の布地材料と同一ではない。
【０１３８】
ｉｉ．外側シェル
外側シェルを画定する第２の布地材料は、本発明の機能的支持クッションの外層として機能するものである。
【０１３９】
本発明のいくつかの実施形態では、第２の布地材料は、第１の布地材料と同一である。
【０１４０】
ａ．積層された内側コア／積層されていない外側シェル
第１の材料が積層される本発明のいくつかの実施形態では、第２の布地材料は、丸編み布地であるとよい。
【０１４１】
第２の布地材料を構成する糸は、任意の材料からなる任意の種類の編糸であってもよく、任意の種類の編糸は、どのような組合せによるどのような太さを有していてもよく、どのような比率でどのように混合されていてもよい。いくつかの実施形態では、第１の材料は、３０Ｎｅｃ（英国式番手）極細等級のコーマコットンおよび７０デニール（７８ＤＴｅｘ）のスパンデックス、例えば、デュポン社のＬｙｃｒａ（登録商標）から構成されている。糸混合および材料混合は、考えられるどのような種類の糸がどのような比率で混合されてもよく、例えば、８８．５％コットンおよび１１．５％Ｌｙｃｒａ（登録商標）スパンデックス（約８９％のコットンおよび１１％のスパンデックス）とすることができる。
【０１４２】
本発明のいくつかの実施形態では、第２の布地材料は、任意の直径を有する任意の種類の丸編機（すなわち、シングルジャージ丸編機、リブ丸編機、トリコット丸編機、など）によって、任意のパターン設定、カム組合せ、ニードルトラックの数、フィーダーの数、糸張力制御、ならびに任意のゲージ（ニードル密度）を有する任意の種類のジャカード柄に基づいて、作製／編成されるようになっている。特定の実施形態では、第２の布地材料は、２８ゲージシングルジャージ編みに設定された３０インチ直径の編機を用いて、専用の調整可能なスパンデックスフィーダーと連携する２６４０本または２６６０本のニードルによって、編成されるようになっている。
【０１４３】
本発明の代替的実施形態では、第２の布地材料は、例えば、２４Ｎｅｃ（メートル番手）のコットン糸および７０デニールのＬｙｃｒａ  を９１．５％／８．５％の比率で含む混合糸を用いて、２４ゲージ編機によって作製されるようになっている。
【０１４４】
糸消費は、前述の編機が許容するどのような考えられる値に設定されてもよい。いくつかの実施形態では、コットンの編目間長さは、２．７ｍｍであり、スパンデックスの編目間長さは、０．８８ｍｍである。消費は、前述の編機におけるニードルの数および（ｍ／回転として測定される）ニードルの数と編目間長さとの積に基づいて計算されるとよい。
【０１４５】
本発明のいくつかの実施形態では、第１の布地材料は、８８．５％コットン糸と１１．５％スパンデックス糸との糸混合比を含んでいる。
【０１４６】
ｂ．積層された外側シェル
本発明のいくつかの実施形態では、第２の材料は、一種または複数種の合成繊維からなっている。本発明の特定の実施形態では、第２の布地材料は、第１の布地材料と同じである。
【０１４７】
本発明のいくつかの実施形態では、第２の布地材料は、非丸編み布地である。いくつかの実施形態では、第２の布地は、例えば、任意のトリコット構成を有するトリコット布地、例えば、技術上の表面において布地の編み方向にウエール（編目）を有する一方、技術上の裏面において横方向に向うウエールを有することによって特定されるサテントリコットである。表面および裏面における構成の差は、図２に示されている。
【０１４８】
第２の布地材料を構成する糸は、どのような合成材料、例えば、一種または複数種の合成繊維からなるどのような種類の編糸であってもよく、一種または複数種の合成繊維は、どのような組合せによるどのような太さを有していてもよく、どのような比率でどのように混合されていてもよい。いくつかの実施形態では、第２の布地材料は、１５０デニールのポリエステルおよび７０デニール（７８ＤＴｅｘ）のスパンデックス、例えば、デュポン社のＬｙｃｒａ（登録商標）から構成されている。糸混合および材料混合は、考えられるどのような種類の糸がどのような比率で混合されてもよく、例えば、９２％ポリエステルおよび８％Ｌｙｃｒａスパンデックスとすることができる。
【０１４９】
本発明のいくつかの実施形態では、第２の布地材料は、任意の種類のトリコット編機またはラッセル編機のいずれかによって、任意の考えられる構成：ゲージ、幅、ニードルバーの数、ガイドバーの数、および（直接駆動または別駆動される）ビームの数に基づいて、作製／編成されるようになっている。特定の実施形態では、第２の布地材料は、古典的なトリコット編機によって、サテントリコット編みに設定された２８ゲージ（ニードル数／インチ）に基づいて、編成されるようになっている
【０１５０】
本発明のいくつかの実施形態では、外側シェルは、縫込みによって所定形状に形作られている。
【０１５１】
本発明のいくつかの実施形態では、外側シェルは、ジッパーを備えている。
【０１５２】
本発明のいくつかの実施形態では、外側シェルは、機械的に洗濯可能になっている
【０１５３】
ｃ．一般的な積層プロセス
いくつかの実施形態では、第１または第２の合成布地材料は、どのような適切な積層材料、例えば、ＰＵ（ポリウレタン）フィルムまたはＴＰＵ（熱可塑性ポリウレタン）フィルムおよび／または同様の特性を有するＡｒｇｏｔｅｃ  ＴＸ１５４０製品と同様の任意の一般式を有する液体によって、積層されてもよい（以下の表１参照）。
【０１５４】
【表１】
2017505152.tif 000003
【０１５５】
積層は、加熱によって行なわれてもよいし、および／またはどのような種類の接着剤、例えば、熱接合型接着剤、または水基または溶媒基接着剤によって行なわれてもよい。例えば、ポリウレタン接着剤は、溶媒に溶解される（末端に水酸基を有する）高分子量ポリウレタンからなっており、接着剤の変色および機械的特性の劣化を避けるために、および／または安定化させるために耐酸化剤およびＵＶ吸収剤と組み合わせるために、トルエンジイソシアネート（ＴＤＩ）およびジフェニルメタンイソシアネート（ＭＤＩ）のようなイソシアネートを含んでいてもよいし、または含んでいなくてもよい。
【０１５６】
積層フィルムは、どのような厚み、例えば、１−１．５ミルであってもよい。
【０１５７】
本発明のいくつかの実施形態では、第２の布地材料は、ポリウレタンフィルムまたは熱可塑性ポリウレタンフィルムによって積層されている。
【０１５８】
本発明のいくつかの実施形態では、積層されたフィルムの厚みは、１−１．５ミルである。
【０１５９】
本発明のいくつかの実施形態では、積層された材料は、機能化されるように処理されている。いくつかの実施形態では、積層された材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種また複数種から選択された作用剤によって、機能化されるように処理されている。特定の実施形態では、積層された材料は、難燃剤、例えば、Ｐｙｒｏｖａｔｅｘ  ＳＶＣ（登録商標）によって機能化されるように処理されている。
【０１６０】
第２の布地材料は、どのような染色機器または捺染機器において、第２の布地の品質に著しい影響を与えない限り、どのような市販の適切な染料、例えば、どのような一般式および組成を有する合成繊維用分散染料またはコットン含有繊維用反応性染料によって、どのような考えられるプロセスに基づいて、どのような色に染色されてもよい。
【０１６１】
本発明のいくつかの実施形態では、外側シェルの色は、ある色の範囲、例えば、クリーム色、ピンク色、赤色、ワインレッド色、オレンジ色、黄色、キャラメル色、ケルトグリーン色、緑色、ターコイズブルー色、青色、明紫色、紫色、黒色、暗灰色、明灰色、または茶色から選択されるとよい。
【０１６２】
内側コア用の第２の布地材料の作製において、布地を固定および寸法決めするステップは、例えば、染色および仕上げのプロセスのどの段階において行なわれてもよいが、３００°Ｆを越えるべきではない。いくつかの実施形態では、布地を固定および寸法決めするステップは、洗浄の後かつ染色の前に行なわれるようになっている。
【０１６３】
布地の固定および寸法決めは、伸張および引張、タイミング、期間、および幅のそれぞれの設定の考えられるどのような条件下において行なわれてもよいが、熱レベルは、３００°Ｆを越えるべきではない。
【０１６４】
幅寸法決めは、用いられた編機サイズに依存して決定されることになる。いくつかの実施形態では、第２の布地材料の布地幅は、１９０℃にある４５秒内に１６０ｃｍの幅に寸法決めされるようになっている。特定の実施形態では、第２の布地材料は、水および油に対する反発性をもたらすために疎水性シリコンによって仕上げられるようになっている。
【０１６５】
本発明のいくつかの実施形態では、染色前または仕上げ前の第２の布地材料の重量（切断後に編機から直接重量測定される重量）は、約２６０ＧＳＭ（ｇ／ｍ２）である。
【０１６６】
本発明のいくつかの実施形態では、第２の布地材料の最終的重量は、（工業規格に基づく緩和した布地に対して測定される）２８０ＧＳＭ（ｇ／ｍ２）から３００ＧＳＭの間にある。
【０１６７】
本発明のいくつかの実施形態では、布地の最終的最大伸張は、少なくとも１００％に達するようになっている。
【０１６８】
本発明は、ここで作製されるどのような新規の積層された第２の材料およびここに記載されるクッション以外の目的に対するそれぞれの使用も含むように意図されている。この材料のこのような追加的な使用例として、制限されるものではないが、マットレスカバー、屋外カバー、ボート用クッション、屋外家具クッション、およびバッグ、例えば、ハンドバッグのような手軽な必需品としてのアクセサリー品が挙げられる。
【０１６９】
ｉｉｉ．ビーズ材料
ビーズ材料は、内側コア内に含まれ、クッションに付加される一定圧力が存在しないときに自由に流動することができる高分子発泡体の丸形状微粒子から構成されている。
【０１７０】
本発明のいくつかの実施形態では、ビーズ材料は、内側コアの最大容積の８０％超を満たすようになっている。
【０１７１】
本発明のいくつかの実施形態では、ビーズ材料は、内側コアの最大容積の９０％超を満たすようになっている。
【０１７２】
本発明のいくつかの実施形態では、ビーズ材料粒子は、０．５ｍｍから５ｍｍの範囲内の直径を有しており、例えば、種々の大きさの混合粒子であってもよい。
【０１７３】
本発明のいくつかの実施形態では、ビーズ材料微粒子は、発泡ポリスチレン（ＥＰＳ）Ｓｔｙｒｏｆｏａｍビーズ、例えば、工業規格ＥＰＳビーズである。ビーズの大きさは、どのような大きさであってもよく、例えば、０．５ｍｍから５ｍｍの間にあればよく、異なる大きさのビーズが混合されていてもよい。周知の工業的寸法は、タイプＢおよびタイプＣビーズであり、これらの各々がここで用いられてもよい。  
【０１７４】
Ｃ．多コア（ＭＣ）実施形態
他の実施形態において、本発明は、ビーズ材料が封入された２つ以上の内側コアと外側シェルとの動的応答組合せを備える多コア（ＭＣ）機能的支持クッションであって、
（ａ）内側コアは、各々、ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアの全てを含むように形作られた第２の布地によって画定されており、前記第２の布地は、伸縮性および耐久性を有するように設計された１つまたは複数の繊維を含んでおり、
（ｃ）ビーズ材料は、クッションに付加される一定圧力が存在しないときに自由に流動することができる高分子発泡体の複数の丸形状微粒子を含んでおり、
内側コアは、内側コアと外側シェルとの組合せがクッションに付加された圧力に対して動的応答をもたらし、前記クッションの機能的支持を高めるように、外側シェルの内側に配置されている、多コア（ＭＣ）機能的支持クッションを提供することになる。
【０１７５】
本発明のいくつかの実施形態では、クッションは、７０−８０％の体適合度を達成するようになっている。
【０１７６】
予期に反して、多数の内側コアの組合せは、驚くことに、個別の独立した内側コアの感覚をもたらすというよりもむしろ、単一のより大きいクッションと同等の機能的支持をもたらすことになる。従って、いくつかの実施形態では、クッションは、７０−８０％の体適合度を達成する。さらに、本発明のより大きい機能的支持クッションは、多数のより小さい（かつより容易に取り扱え、および／またはより容易に商業的に配達される）内側コアから構成されるとよい。代替的に、本発明の多コア機能的支持クッションは、本発明の単一の内側コア機能的支持クッションの内側コア構成要素をもたらすように、分解されるようになっていてもよい。
【０１７７】
本発明のいくつかの実施形態では、機能的支持クッションは、繰り返される圧力の付加に対して高耐久性を有している。
【０１７８】
本発明のいくつかの実施形態では、付加圧力は、人の一定体重である。
【０１７９】
第１の布地材料は、所望の機能を達成するクッショの能力を実質的に制限しないどのような形状に形作られていてもよい。第２の布地材料は、内側コアを含むように形作られている。いくつかの実施形態では、第１の布地材料は、図１（ｂ）に示されているクッションと同等になるように形作られている。いくつかの実施形態では、第１の布地材料は、図１（ｂ）と同様の形状であって、最長寸法を長さと見なして配置されたときのクッションの幅が３０ｃｍから２００ｃｍの範囲内にある、形状を備えている。いくつかの実施形態では、第１の布地材料は、図１（ｂ）と同様の形状であって、クッションの最長寸法を長さと見なして配置されたときのクッションの長さが３０ｃｍから２００ｃｍの範囲内にある、形状を備えている。いくつかの実施形態では、第１の布地材料は、図１（ｂ）と同様の形状であって、最長寸法を長さと見なして配置されたときのクッションの高さが１５ｃｍから７０ｃｍの範囲内にある、形状を備えている。
【０１８０】
いくつかの実施形態では、クッション形状は、例えば、３０ｃｍから１００ｃｍの直径範囲および１０ｃｍから３０ｃｍの高さ範囲から選択された丸形である。いくつかの実施形態では、クッション形状は、例えば、６０ｃｍから２００ｃｍの幅範囲、９０ｃｍから２００ｃｍの長さ範囲、および１５ｃｍから６０ｃｍの高さ範囲から選択された矩形である。いくつかの実施形態では、クッション形状は、例えば、３０×３０××３０ｃｍから９０×９０×９０ｃｍの範囲および１５ｃｍから２５ｃｍの高さ範囲から選択された三角形である。いくつかの実施形態では、クッション形状は、例えば、３０ｃｍから１００ｃｍの幅範囲、３０ｃｍから１２０ｃｍの長さ範囲、および１０ｃｍから４０ｃｍの厚み範囲から選択されたＵ字形である。いくつかの実施形態では、クッション形状は、例えば、２０ｃｍから５０ｃｍの直径範囲および４０ｃｍから３００ｃｍの長さ範囲から選択されたロール形状である。
【０１８１】
いくつかの実施形態では、クッションの寸法は、以下の１つから選択されている。
【０１８２】
丸形：
直径３０ｃｍ、高さ１２ｃｍまたは
直径４５ｃｍ、高さ１５ｃｍ
【０１８３】
矩形（Ｗ×Ｌ×Ｈ）：
６０×７０×１４ｃｍ、
８０×９３×５０ｃｍ、
７８×１５０×６０ｃｍ、
７８×１７０×６０ｃｍ、
６０×６０×４０ｃｍ、
４０×４０×３０ｃｍ、
４０×４０×１０ｃｍ、または
１４０×１７５×５０ｃｍ
【０１８４】
Ｕ字形（Ｗ×Ｌ×Ｈ）：
８３×９３×２８ｃｍ、または
３４×３１×１１ｃｍ
【０１８５】
ロール（Ｌ×Ｄ）：
２２０×２０ｃｍ、
１７０×３０ｃｍ、
８０×１８ｃｍ、または
３３×１５ｃｍ
【０１８６】
６０°三角形：
４０×４０×４０ｃｍ
【０１８７】
いくつかの実施形態では、クッションは、１４０×１７５×５０ｃｍの寸法を有する矩形ではない。
【０１８８】
ｉ．内側コア
内側コアを画定する第１の布地材料は、ここに記載されるビーズ材料、例えば、ＥＰＳビーズを含む内層として機能するものである。
【０１８９】
本発明のいくつかの実施形態では、第１の布地材料は、非丸編み布地である。非丸編みは、内側コアと外側シェルとの組合せの強度および耐久性を高めることになる。いくつかの実施形態では、第１の布地は、例えば、任意のトリコット構成を有するトリコット布地、例えば、技術上の表面において布地の編み方向にウエール（編目）を有し、技術上の裏面において横方向に向うウエールを有することによって特定されるサテントリコットである。表面および裏面における構成の差は、図２に示されている。
【０１９０】
第１の布地材料を構成する糸は、どのような合成材料、例えば、一種または複数種の合成繊維からなるどのような種類の編糸であってもよく、一種または複数種の合成繊維は、どのような組合せによるどのような太さを有していてもよく、どのような比率でどのように混合されていてもよい。いくつかの実施形態では、第１の材料は、１５０デニールのポリエステルおよび７０デニール（７８ＤＴｅｘ）のスパンデックス、例えば、デュポン社のＬｙｃｒａ（登録商標）から構成されている。糸混合および材料混合は、考えられるどのような種類の糸がどのような比率で混合されてもよく、例えば、９２％ポリエステルおよび８％Ｌｙｃｒａスパンデックスとすることができる。
【０１９１】
本発明のいくつかの実施形態では、第１の布地材料は、任意の種類のトリコット編機またはラッセル編機のいずれかによって、任意の考えられる構成：ゲージ、幅、ニードルバーの数、ガイドバーの数、および（直接駆動または別駆動される）ビームの数に基づいて、作製／編成されるようになっている。特定の実施形態では、第１の布地材料は、古典的なトリコット編機によって、サテントリコット編みに設定された２８ゲージ（ニードル数／インチ）に基づいて、編成されるようになっている
【０１９２】
本発明のいくつかの実施形態では、内側コアは、縫込みによって所定形状に形作られている。
【０１９３】
本発明のいくつかの実施形態では、内側コアは、ジッパーを備えている。
【０１９４】
本発明のいくつかの実施形態では、第１の布地材料は、トリコット布地である。
【０１９５】
本発明のいくつかの実施形態では、第１の布地材料は、９２％ポリエステル糸と８％Ｌｙｃｒａスパンデックス糸との糸混合比を含んでいる。
【０１９６】
第１の布地材料は、どのような染色機器または捺染機器において、第１の布地材料の品質に著しい影響を及ぼさない限り、どのような市販の適切な染料、例えば、任意の一般式および組成の分散染料によって、どのような考えられるプロセスに基づいて、どのような色に染色されてもよい。いくつかの実施形態では、第１の布地材料を機能化させる処理による第１の布地材料の仕上げの例として、例えば、難燃剤、抗菌剤、抗カビ剤、帯電防止剤、防蚊剤、Ｓｃｏｔｃｈ  Ｇｕａｒｄ、軟化剤、および耐紫外線剤による１つまたは複数の化学処理が挙げられる。いくつかの実施形態では、穏やかな処理方法が利用されるようになっている。いくつかの実施形態では、染色プロセスは、ジェット染色機を用いないようになっている。
【０１９７】
本発明のいくつかの実施形態では、第１の布地材料は、例えば、処理が第１の布地材料の品質に著しく影響を及ぼさない限り、該処理によって機能化されるようになっている。
【０１９８】
本発明のいくつかの実施形態では、第１の布地材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種また複数種から選択された作用剤によって機能化されるように、処理されている。いくつかの実施形態では、第１の布地材料は、難燃剤、例えば、Ｐｙｒｏｖａｔｅｘ  ＳＶＣ（登録商標）によって機能化されるように処理されている。難燃処理は、技術告示ＣＡ１１７セクション‘ｅ’規格に準じて、どのような工業規格材料、例えば、ＨｕｎｔｓｍａｎによるＰｙｒｏｖａｔｅｘ  ＳＶＣ（登録商標）によって行なわれてもよい。
【０１９９】
内側コア用の第１の布地材料の作製において、布地を固定および寸法決めするステップは、例えば、染色および仕上げのプロセスのどの段階において行なわれてもよいが、３００°Ｆを越えるべきではない。いくつかの実施形態では、布地を固定および寸法決めするステップは、洗浄の後かつ染色の前に行なわれるようになっている。
【０２００】
布地の固定および寸法決めは、伸張および引張、タイミング、期間、および幅のそれぞれの設定の考えられるどのような条件下において行なわれてもよいが、熱レベルは、３００°Ｆを越えるべきではない。
【０２０１】
幅寸法決めは、用いられた編機サイズに依存して決定されることになる。いくつかの実施形態では、編機の巻取り時における第１の布地材料の布地幅は、１５５−１６０ｃｍであり、寸法決めは、１６０−１６５ｃｍの最終幅に設定されている。
【０２０２】
本発明のいくつかの実施形態では、第１の布地材料の最終的重量は、（工業規格に基づく緩和した布地に対して測定される）２００ＧＳＭ（ｇ／ｍ２）から２１０ＧＳＭの間にある。
【０２０３】
本発明のいくつかの実施形態では、布地の最終的最大伸縮は、編み方向において少なくとも１２０％に達し、側方向において８０％に達するようになっている。
【０２０４】
本発明のいくつかの実施形態では、第１の布地材料は、第２の布地材料と同一ではない。
【０２０５】
ｉｉ．外側シェル
外側シェルを画定する第２の布地材料は、本発明の機能的支持クッションの外層として機能するものである。
【０２０６】
本発明のいくつかの実施形態では、第２の布地材料は、丸編み布地である。
【０２０７】
第２の布地材料を構成する糸は、任意の材料からなる任意の種類の編糸であってもよく、任意の種類の編糸は、どのような組合せによるどのような太さを有していてもよく、どのような比率でどのように混合されていてもよい。いくつかの実施形態では、第１の材料は、３０Ｎｅｃ（英国式番手）極細等級のコーマコットンおよび７０デニール（７８ＤＴｅｘ）のスパンデックス、例えば、デュポン社のＬｙｃｒａ（登録商標）から構成されている。糸混合および材料混合は、考えられるどのような種類の糸がどのような比率で混合されてもよく、例えば、８８．５％コットンおよび１１．５％Ｌｙｃｒａ（登録商標）スパンデックス（約８９％のコットンおよび１１％のスパンデックス）とすることができる。
【０２０８】
本発明のいくつかの実施形態では、第２の布地材料は、任意の直径を有する任意の種類の丸編機（すなわち、シングルジャージ丸編機、リブ丸編機、トリコット丸編機、など）によって、任意のパターン設定、カム組合せ、ニードルトラックの数、フィーダーの数、糸張力制御、ならびに任意のゲージ（ニードル密度）を有する任意の種類のジャカード柄に基づいて、作製／編成されるようになっている。特定の実施形態では、第２の布地材料は、２８ゲージシングルジャージ編みに設定された３０インチ直径の編機を用いて、専用の調整可能なスパンデックスフィーダーと連携する２６４０または２６６０本のニードルによって、編成されるようになっている。
【０２０９】
本発明の代替的実施形態では、第２の布地材料は、例えば、２４Ｎｅｃ（メートル番手）のコットン糸および７０デニールのＬｙｃｒａ  を９１．５％／８．５％の比率で含む混合糸を用いて、２４ゲージ編機によって作製されるようになっている。
【０２１０】
糸消費は、前述の編機が許容するどのような考えられる値に設定されてもよい。いくつかの実施形態では、コットンの編目間長さは、２．７ｍｍであり、スパンデックスの編目間長さは、０．８８ｍｍである。消費は、前述の編機におけるニードルの数および（ｍ／回転として測定される）ニードルの数と編目間長さとの積に基づいて計算されるとよい。
【０２１１】
本発明のいくつかの実施形態では、第１の布地材料は、８８．５％コットン糸と１１．５％スパンデックス糸との糸混合比を含んでいる。
【０２１２】
本発明のいくつかの実施形態では、外側シェルは、縫込みによって所定形状に形作られている。
【０２１３】
本発明のいくつかの実施形態では、外側シェルは、ジッパーを備えている。
【０２１４】
本発明のいくつかの実施形態では、外側シェルは、機械洗濯が可能になっている
【０２１５】
本発明のいくつかの実施形態では、外側シェルの色は、ある色の範囲、例えば、クリーム色、ピンク色、赤色、ワインレッド色、オレンジ色、黄色、キャラメル色、ケルトグリーン色、緑色、ターコイズブルー色、青色、明紫色、紫色、黒色、暗灰色、明灰色、または茶色から選択されるとよい。
【０２１６】
第２の布地材料は、どのような染色機器において、どのような市販の染料、例えば、任意の一般式および組成を有する反応性染料によって、どのような考えられるプロセスに基づいて、染色されてもよい。
【０２１７】
いくつかの実施形態では、第２の布地材料を機能化させる処理による第２の布地材料の仕上げの例として、例えば、抗菌剤、抗カビ剤、帯電防止剤、防蚊剤、Ｓｃｏｔｃｈ  Ｇｕａｒｄ、軟化剤、および耐紫外線剤による１つまたは複数の化学処理が挙げられる。いくつかの実施形態では、穏やかな処理方法が利用されるようになっている。いくつかの実施形態では、染色プロセスは、ジェット染色機を用いないようになっている。
【０２１８】
本発明のいくつかの実施形態では、第２の材料は、一種または複数の合成繊維、例えば、トリコット布地からなっている。本発明の特定の実施形態では、第２の布地材料は、第１の布地材料と同じである。特定の実施形態では、第２の布地材料が積層されている。第２の布地材料は、どのような適切な材料、例えば、ＰＵ（ポリウレタン）フィルムまたはＴＰＵ（熱可塑性ポリウレタン）フィルムおよび／または同様の特性を有するＡｒｇｏｔｅｃ  ＴＸ１５４０製品と同様の式の液体によって積層されてもよい（表１参照）。積層は、加熱によって行なわれてもよいし、および／またはどのような種類の接着剤、例えば、熱接合型接着剤、または水基または溶媒基接着剤によって行なわれてもよい。例えば、ポリウレタン接着剤は、溶媒に溶解される（末端に水酸基を有する）高分子量ポリウレタンからなっており、接着剤の変色および機械的特性の劣化を避けるために、および／または安定化させるために耐酸化剤およびＵＶ吸収剤と組み合わせるために、トルエンジイソシアネート（ＴＤＩ）およびジフェニルメタンイソシアネート（ＭＤＩ）のようなイソシアネートを含んでいてもよいし、または含んでいなくてもよい。
【０２１９】
積層されたフィルムは、どのような厚み、例えば、１−１．５ミルを有していてもよい。
【０２２０】
本発明のいくつかの実施形態では、第２の布地材料は、ポリウレタンフィルムまたは熱可塑性ポリウレタンフィルムによって積層されている。
【０２２１】
本発明のいくつかの実施形態では、積層されたフィルムの厚みは、１−１．５ミルである。
【０２２２】
本発明のいくつかの実施形態では、積層された第２の材料は、機能化されるように処理されている。いくつかの実施形態では、積層された第２の材料は、難燃剤、抗菌剤、抗カビ剤、帯電防止剤、防蚊剤、Ｓｃｏｔｃｈ  Ｇｕａｒｄ、軟化剤、および耐紫外線剤からなる群の一種また複数種から選択された作用剤によって、機能化されるように処理されている。特定の実施形態では、積層された第２の材料は、難燃剤、例えば、Ｐｙｒｏｖａｔｅｃ  ＳＶＣ（登録商標）によって機能化されるように処理されている。
【０２２３】
内側コア用の第２の布地材料の作製において、布地を固定および寸法決めするステップは、例えば、染色および仕上げのプロセスのどの段階において行なわれてもよいが、３００°Ｆを越えるべきではない。いくつかの実施形態では、布地を固定および寸法決めするステップは、洗浄の後および染色の前に行なわれるようになっている。
【０２２４】
布地の固定および寸法決めは、伸張および引張、タイミング、期間、および幅のそれぞれの設定の考えられるどのような条件下においてなされてもよいが、熱レベルは、３００°Ｆを越えるべきではない。
【０２２５】
幅寸法決めは、用いられた編機サイズに依存して決定されることになる。いくつかの実施形態では、第２の布地材料の布地幅は、１９０℃にある４５秒内に１６０ｃｍの幅に寸法決めされるようになっている。特定の実施形態では、第２の布地材料は、水および油に対する反発性をもたらすために疎水性シリコンによって仕上げられるようになっている。
【０２２６】
本発明のいくつかの実施形態では、染色前または仕上げ前の第２の布地材料の重量（切断後に編機から直接重量測定される重量）は、約２６０ＧＳＭ（ｇ／ｍ２）である。
【０２２７】
本発明のいくつかの実施形態では、第２の布地材料の最終的重量は、（工業規格に基づく緩和した布地に対して測定される）２８０ＧＳＭ（ｇ／ｍ２）から３００ＧＳＭの間にある。
【０２２８】
本発明のいくつかの実施形態では、布地の最終的最大伸張は、少なくとも１００％に達するようになっている。
【０２２９】
ｉｉｉ．ビーズ材料
ビーズ材料は、内側コア内に含まれており、クッションに付加される一定圧力が存在しないときに自由に流動することができる高分子発泡体の丸形状微粒子から構成されている。
【０２３０】
本発明のいくつかの実施形態では、ビーズ材料は、内側コアの最大容積の８０％超を満たすようになっている。
【０２３１】
本発明のいくつかの実施形態では、ビーズ材料は、内側コアの最大容積の９０％超を満たすようになっている。
【０２３２】
本発明のいくつかの実施形態では、ビーズ材料粒子は、０．５ｍｍから５ｍｍの範囲内の直径にあり、例えば、種々の大きさの混合粒子であってもよい。
【０２３３】
本発明のいくつかの実施形態では、ビーズ材料微粒子は、発泡ポリスチレン（ＥＰＳ）Ｓｔｙｒｏｆｏａｍビーズ、例えば、工業規格ＥＰＳビーズである。ビーズの大きさは、任意であり、例えば、０．５ｍｍから５ｍｍの間にあればよく、異なる大きさのビーズが混合されていてもよい。周知の工業的な大きさは、タイプＢおよびタイプＣビーズであり、これらの各々がここで用いられてもよい。  
【０２３４】
ＩＩＩ．本発明の機能的支持クッションを作製する方法
他の実施形態では、本発明は、本発明の機能的支持クッションを作製する方法であって、
ビーズ材料が封入された内側コアと外側シェルとの動的応答組合せを選択するステップであって、
（ａ）内側コアは、ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた第２の布地によって画定されており、前記第２の布地は、伸縮性および耐久性を有するように設計された一種または複数種の繊維を含んでおり、
（ｃ）ビーズ材料は、クッションに付加される一定圧力が存在しないときに自由に流動することができる高分子発泡体の複数の丸形状微粒子から構成されている、
ステップと、
内側コア、ビーズ材料、および外側シェルを得るステップと、
ビーズ材料を内側コアの内側に封入するステップと、
内側コアを外側シェルの内側に配置するステップと、
を含み、
内側コアと外側シェルとの組合せがクッションに付加された圧力に対して動的応答をもたらし、前記クッションの機能的支持を高めるように、機能的支持クッションが作製されるようになっている、方法を提供することになる。
【０２３５】
他の実施形態では、本発明は、本発明の耐環境性（ＥＲ）機能的支持クッションを作製する方法であって、
ビーズ材料が封入された内側コアと外側シェルとの動的応答組合せを選択するステップであって、
（ａ）内側コアは、ビーズ材料を包み込むことができる所定形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた積層された第２の布地によって画定されており、前記第２の布地は、伸縮性および耐久性を有するように設計された一種または複数種の合成繊維を含んでおり、任意選択的に機能化されるように処理されており、
（ｃ）ビーズ材料は、クッションに付加される一定圧力が存在しないときに自由に流動することができる高分子発泡体の複数の丸形状微粒子から構成されている、
ステップと、
内側コア、ビーズ材料、および外側シェルを得るステップと、  
ビーズ材料を内側コアの内側に封入するステップと、
内側コアを外側シェルの内側に配置するステップと、
を含み、
内側コアと外側シェルとの組合せがクッションに付加された圧力に対して動的応答をもたらし、前記クッションの機能的支持を高めるように、機能的支持クッションが作製されるようになっている、方法を提供することになる。
【０２３６】
他の実施形態では、本発明は、本発明の多コア（ＭＣ）機能的支持クッションを作製する方法であって、
ビーズ材料が封入された２つ以上の内側コアと外側シェルとの動的応答組合せを選択するステップであって、
（ａ）内側コアは、ビーズ材料を包み込むことができる所定の形状に形作られた第１の布地材料によって画定されており、前記第１の布地は、伸縮性および耐久性を有するように設計された一種または複数種の合成繊維からなっており、任意選択的に機能化されるように処理されており、
（ｂ）外側シェルは、ビーズ材料が封入された内側コアを含むように形作られた第２の布地によって画定されており、前記第２の布地は、伸縮性および耐久性を有するように設計された一種または複数種の繊維を含んでおり、任意選択的に機能化されるように処理されており、
（ｃ）ビーズ材料は、クッションに付加される一定圧力が存在しないときに自由に流動することができる高分子発泡体の複数の丸形状微粒子から構成されている、
ステップと、
内側コア、ビーズ材料、および外側シェルを得るステップと、
ビーズ材料を内側コアの内側に封入するステップと、
内側コアを外側シェルの内側に配置するステップと、
を含み、
内側コアと外側シェルとの組合せがクッションに付加された圧力に対して動的応答をもたらし、前記クッションの機能的支持を高めるように、機能的支持クッションが作製されるようになっている、方法を提供することになる。
【０２３７】
本発明のいくつかの実施形態では、内側コアを得るステップは、内側コアを作製することを含んでいる。特定の実施形態では、内側コアを作製するステップは、本明細書に記載されているような以下のプロセス、すなわち、編成、洗浄、固定、寸法決め、染色、および／または仕上げの１つまたは複数を含んでいる。いくつかの実施形態では、仕上げの例として、捺染、被覆、難燃処理、抗菌処理、カビ防止処理、Ｓｃｏｔｃｈ  Ｇｕａｒｄ  処理、ブラッシング、砂研磨、ロールパック、または外装が挙げられる。
【０２３８】
本発明のいくつかの実施形態では、ビーズ材料を得るステップは、ビーズ材料を作製することを含んでいる。特定の実施形態では、ビーズ材料を作製するステップは、例えば、周知の方法によるＥＳＰ  Ｓｔｒｏｆｏａｍビーズの製造を含んでいる。
【０２３９】
本発明のいくつかの実施形態では、外側シェルを得るステップは、外側シェルを作製することを含んでいる。特定の実施形態では、外側シェルを作製するステップは、本明細書に記載されているような以下のプロセス、例えば、編成、洗浄、固定、寸法決め、染色、および／または仕上げの１つまたは複数を含んでいる。いくつかの実施形態では、仕上げの例として、捺染、被覆、難燃処理、抗菌処理、抗カビ処理、Ｓｃｏｔｃｈ  Ｇｕａｒｄ処理、ブラッシング、砂研磨、ロールパック、または外装が挙げられる。
【０２４０】
［援用記載］
本明細書に引用されている全ての特許、公開特許出願、および他の文献の全ての内容は、参照することによって、それらの全てがここに明示的に含まれるものとする。
【０２４１】
［等価物］
当業者であれば、本明細書に記載されている特定の手順に対する多数の等価物を認識し、またはわずかな通常の実験を用いて確認することができるだろう。このような等価物は、本発明の範囲内にあると見なされ、以下の請求項に包含されることになる。さらに、本明細書に提示されているどのような数値的な範囲またはアルファベットによる範囲も、それらの範囲の上下値の両方を含むことが意図されている。加えて、少なくとも一実施形態における任意のリスト作成またはグループ分けは、独立したそれぞれの実施形態のリスト作成を簡略的または簡便的に代表していることが意図されている。従って、リストの各部材は、別の実施形態の部材でもあると見なされるべきである。
【図１】
2017505152.tif 000004
【図２】
2017505152.tif 000005
【国際調査報告】
2017505152.tif 000006
2017505152.tif 000007